(57)【特許請求の範囲】
【請求項１】
多孔質素子；及び
該多孔質素子の表面の少なくとも一部に存在する、下記式（ａ）で表される有機基を含む繰り返し単位と、下記式（ｂ）で表される有機基を含む繰り返し単位とを含む共重合体：
【化１】
0006477466.tif 000026
式中、
Ｕａ１、Ｕａ２、Ｕｂ１、Ｕｂ２及びＵｂ３は、それぞれ独立して、水素原子又は炭素原子数１乃至５の直鎖若しくは分岐アルキル基を表し、そしてＡｎ−は、ハロゲン化物イオン、無機酸イオン、水酸化物イオン及びイソチオシアネートイオンからなる群から選ばれる陰イオンを表す
を含む、生体物質の付着抑制能を有する白血球除去フィルター。
【請求項２】
上記式（ａ）及び（ｂ）で表される有機基を含む繰り返し単位が、それぞれ、下記式（Ａ）及び（Ｂ）：
【化２】
0006477466.tif 000027
式中、
Ｔａ、Ｔｂ、Ｕａ１、Ｕａ２、Ｕｂ１、Ｕｂ２及びＵｂ３は、それぞれ独立して、水素原子又は炭素原子数１乃至５の直鎖若しくは分岐アルキル基を表し、Ｑａ及びＱｂは、それぞれ独立して、単結合、エステル結合又はアミド結合を表し、Ｒａ及びＲｂは、それぞれ独立して、ハロゲン原子で置換されていてもよい炭素原子数１乃至１０の直鎖又は分岐アルキレン基を表し、Ａｎ−は、ハロゲン化物イオン、無機酸イオン、水酸化物イオン及びイソチオシアネートイオンからなる群から選ばれる陰イオンを表し、そしてｍは、０乃至６の整数を表す
で表されるモノマーから誘導される繰り返し単位である、請求項１に記載の白血球除去フィルター。
【請求項３】
ｍが１であり、Ｒａ及びＲｂが、それぞれ独立して、エチレン基又はプロピレン基を表す、請求項２に記載の白血球除去フィルター。
【請求項４】
上記共重合体が、さらに下記式（Ｃ）又は（Ｄ）：
【化３】
0006477466.tif 000028
式中、
Ｔｃ、Ｔｄ及びＵｄは、それぞれ独立して、水素原子又は炭素原子数１乃至５の直鎖若しくは分岐アルキル基を表し、Ｒｃ及びＲｄは、それぞれ独立して、ハロゲン原子で置換されていてもよい炭素原子数１乃至１０の直鎖又は分岐アルキレン基を表す
で表されるモノマーから誘導される架橋構造を含む、請求項１乃至３何れかに記載の白血球除去フィルター。
【請求項５】
Ｔｃ及びＴｄが、それぞれ独立して、水素原子又はメチル基を表し、Ｕｄが、水素原子を表し、Ｒｃ及びＲｄが、それぞれ独立して、エチレン基又はプロピレン基を表す、請求項４に記載の白血球除去フィルター。
【請求項６】
上記多孔質素子が、不織布である、請求項１乃至５何れか１項に記載の白血球除去フィルター。
【請求項７】
下記式（ａ）で表される有機基を含む繰り返し単位と、下記式（ｂ）で表される有機基を含む繰り返し単位とを含む共重合体：
【化４】
0006477466.tif 000029
式中、
Ｕａ１、Ｕａ２、Ｕｂ１、Ｕｂ２及びＵｂ３は、それぞれ独立して、水素原子又は炭素原子数１乃至５の直鎖若しくは分岐アルキル基を表し、そしてＡｎ−は、ハロゲン化物イオン、無機酸イオン、水酸化物イオン及びイソチオシアネートイオンからなる群から選ばれる陰イオンを表す
を、多孔質素子の表面の少なくとも一部にコーティングする工程；及び
コーティングされた多孔質素子を−２００℃乃至２００℃にて乾燥させる工程
を含む、血液フィルターの製造方法。
【請求項８】
上記式（ａ）及び（ｂ）で表される有機基を含む繰り返し単位が、それぞれ、下記式（Ａ）及び（Ｂ）：
【化５】
0006477466.tif 000030
式中、
Ｔａ、Ｔｂ、Ｕａ１、Ｕａ２、Ｕｂ１、Ｕｂ２及びＵｂ３は、それぞれ独立して、水素原子又は炭素原子数１乃至５の直鎖若しくは分岐アルキル基を表し、Ｑａ及びＱｂは、それぞれ独立して、単結合、エステル結合又はアミド結合を表し、Ｒａ及びＲｂは、それぞれ独立して、ハロゲン原子で置換されていてもよい炭素原子数１乃至１０の直鎖又は分岐アルキレン基を表し、Ａｎ−は、ハロゲン化物イオン、無機酸イオン、水酸化物イオン及びイソチオシアネートイオンからなる群から選ばれる陰イオンを表し、そしてｍは０乃至６の整数を表す
で表されるモノマーから誘導される繰り返し単位である、請求項７に記載の製造方法。
【請求項９】
コーティング工程が、共重合体を含むワニスを用いて実施される、請求項７又は８に記載の製造方法。
【請求項１０】
共重合体を含むワニスが、予めｐＨ調整されている、請求項９に記載の製造方法。
【請求項１１】
さらに、コーティングされた多孔質素子を、乾燥工程前及び／又は後に、洗浄する工程を含む、請求項７乃至１０何れか１項に記載の製造方法。
【請求項１２】
乾燥工程後の洗浄が、水及び電解質を含む水溶液からなる群より選ばれる少なくとも１種の溶媒を用いて実施される、請求項１１に記載の製造方法。
【発明の詳細な説明】
【技術分野】
【０００１】
本発明は、血液フィルター及びその製造方法に関する。特に本発明は、全血から白血球を選択的に除去しうる、白血球除去フィルター及びその製造方法としても有用である。
【背景技術】
【０００２】
血液製剤は、通常、人の血液又はこれから得られた物を有効成分とする医薬品であり、輸血用血液製剤と血漿分画製剤に大別される。「輸血用血液製剤」は、人の血液の全部（全血）又は人の血液から赤血球、血小板、血漿といった成分を分離・調製した製剤（成分製剤）であり、現在では主に成分製剤が使われている。一方「血漿分画製剤」は、人の血液の血漿から、治療に必要な血漿タンパク質を種類ごとに分離精製したもので、主なものとして、アルブミン製剤、免疫グロブリン製剤、血液凝固因子製剤が挙げられる。【０００３】
輸血用血液製剤は、安全対策の一つとして、保存前に白血球を除去する処理がなされている。これは白血球に起因する発熱反応や感染症等の副作用を減少させることを目的とするものである。保存前白血球除去には、採血装置を使用した機械的な除去方法、又は白血球除去フィルターを使用してろ過する方法があり、例えば、輸血用血液製剤の１バッグに含まれる白血球数を１×１０６個以下に低減させることが推奨されている。【０００４】
特に、操作の簡便性や低コストである点から、不織布等の繊維状多孔質素子や多孔質セラミックス等の非繊維状多孔質素子をフィルター材とするフィルター法が広く用いられている。またこれらのフィルター材の白血球の除去効率や血小板の回収効率を改善するために、フィルター材の表面を表面処理剤でコーティングする技術が種々報告されている。【０００５】
そのようなコーティング剤（表面処理剤）として、例えば、非イオン性親水性基と塩基性含窒素官能基とを有するポリマー、具体的には、２−ヒドロキシエチル（メタ）アクリレート９７モル％とＮ，Ｎ−ジメチルアミノエチル（メタ）アクリレート３モル％からなる共重合体が報告されている（例えば、特許文献１参照）。同様に、親水性官能基を有するモノマー（Ａ）と、塩基性官能基を有するモノマー（Ｂ）と、反応性官能基を有するモノマー（Ｃ）とをモノマー成分として有し、所定のモル比で構成される共重合体、具体的には、２−メトキシエチルアクリレート（モノマー（Ａ））と、Ｎ，Ｎ−ジメチルアミノエチルメタクリレート（モノマー（Ｂ））と、２−ヒドロキシエチルメタクリレート（モノマー（Ｃ））とをモノマー成分として有し、所定のモル比で構成される共重合体が報告されている（例えば、特許文献２参照）。後者の共重合体は、モノマー（Ａ）及び（Ｂ）によって、血小板の粘着・活性化が抑制されると共に、白血球が選択的に吸着され、さらにモノマー（Ｃ）によって、表面処理剤の基材への固定化を持続され、製造及び使用の際に表面処理剤が基材から脱離（溶出）することがないとされている。【０００６】
上記のような、白血球に対して吸着性を示すコーティング剤（表面処理剤）に対し、カチオン及びアニオンを側鎖に含む高分子材料を表面に有する基材は、その静電気的バランスにより、該表面が電気的に中性に保たれることで生体物質（蛋白質、細胞等）の吸着を防ぐ作用があることが知られている。それらの機能を用いたコーティング材料も提案されており、近年、ガラスやポリマー基板などへの固着・固定化方法に関しても様々な報告がされている。例えば、リン酸エステル基を有する重合体含有コーティング液より形成された膜を、２００〜４５０℃で加熱処理して得たコーティング膜が、タンパク質非吸着特性を維持しながら、耐久性に優れたものであることが報告されており（例えば、特許文献３参照）、それらは医療用器具、器材等において、様々な生体物質の付着を抑制するコーティング材料として期待されている。
【先行技術文献】
【特許文献】
【０００７】
【特許文献１】特開２００２−２９１８７５号公報
【特許文献２】国際公開第２０１０／１１３６３２号パンフレット
【特許文献３】特開２００７−６３４５９号公報
【発明の開示】
【発明が解決しようとする課題】
【０００８】
本発明は、血液フィルター及びその製造方法、特に、血液より白血球を選択的に除去しうる、白血球除去フィルター及びその製造方法を提供することを目的とする。本発明は、より具体的には、白血球の除去効率や血小板の回収効率が改善された、白血球除去フィルター及びその製造方法を提供することを目的とする。【０００９】
不織布等の繊維状多孔質素子や多孔質セラミックス等の非繊維状多孔質素子をフィルター材とする、従来のフィルター法では、フィルター材に血液成分が非選択的に吸着されてしまうため、白血球の除去効率や血小板等の回収効率が十分ではなかった。これらの効率を改善するために、白血球に対して吸着性を示すが、血小板の粘着・活性化を抑制するコーティング剤でフィルター材の表面をコーティングする技術がこれまでに種々検討されてきたが、白血球の除去効率や血小板の回収効率の改善効果に加え、コーティングの耐久性も十分ではなかった。
【課題を解決するための手段】
【００１０】
本発明者らは、白血球に対して吸着性を示すが、血小板の粘着・活性化を抑制する従来のコーティング剤ではなく、白血球を含む様々な生体物質の付着抑制能を有するコーティング材料として期待されているリン酸エステル基を有するポリマーに注目し、鋭意検討した。その結果、特定の有機基を含む共重合体で表面の少なくとも一部がコーティングされた多孔質素子が、多孔質素子の細孔の大きさを適宜選択することによって、白血球等の所望の血液成分は捕捉するが、他の血液成分を吸着せずに通過させることができ、所望の血液成分の除去効率や回収効率が改善された血液フィルターとして有用であることを見出し、本発明を完成させた。
すなわち、本発明は以下のとおりである：【００１１】
１．多孔質素子；及び
該多孔質素子の表面の少なくとも一部に存在する、下記式（ａ）で表される有機基を含む繰り返し単位と、下記式（ｂ）で表される有機基を含む繰り返し単位とを含む共重合体：
【化１】
0006477466.tif 000002
（式中、Ｕａ１、Ｕａ２、Ｕｂ１、Ｕｂ２及びＵｂ３は、それぞれ独立して、水素原子又は炭素原子数１乃至５の直鎖若しくは分岐アルキル基を表し、そしてＡｎ−は、ハロゲン化物イオン、無機酸イオン、水酸化物イオン及びイソチオシアネートイオンからなる群から選ばれる陰イオンを表す）を含む、血液フィルター；【００１２】
２．上記式（ａ）及び（ｂ）で表される有機基を含む繰り返し単位が、それぞれ、下記式（Ａ）及び（Ｂ）：
【化２】
0006477466.tif 000003
（式中、Ｔａ、Ｔｂ、Ｕａ１、Ｕａ２、Ｕｂ１、Ｕｂ２及びＵｂ３は、それぞれ独立して、水素原子又は炭素原子数１乃至５の直鎖若しくは分岐アルキル基を表し、Ｑａ及びＱｂは、それぞれ独立して、単結合、エステル結合又はアミド結合を表し、Ｒａ及びＲｂは、それぞれ独立して、ハロゲン原子で置換されていてもよい炭素原子数１乃至１０の直鎖又は分岐アルキレン基を表し、Ａｎ−は、ハロゲン化物イオン、無機酸イオン、水酸化物イオン及びイソチオシアネートイオンからなる群から選ばれる陰イオンを表し、そしてｍは、０乃至６の整数を表す）で表されるモノマーから誘導される繰り返し単位である、上記１に記載の血液フィルター；【００１３】
３．ｍが１であり、Ｒａ及びＲｂが、それぞれ独立して、エチレン基又はプロピレン基を表す、上記２に記載の血液フィルター；【００１４】
４．上記共重合体が、さらに下記式（Ｃ）又は（Ｄ）：
【化３】
0006477466.tif 000004
（式中、Ｔｃ、Ｔｄ及びＵｄは、それぞれ独立して、水素原子又は炭素原子数１乃至５の直鎖若しくは分岐アルキル基を表し、Ｒｃ及びＲｄは、それぞれ独立して、ハロゲン原子で置換されていてもよい炭素原子数１乃至１０の直鎖又は分岐アルキレン基を表す）で表されるモノマーから誘導される架橋構造を含む、上記１乃至３何れかに記載の血液フィルター；【００１５】
５．Ｔｃ及びＴｄが、それぞれ独立して、水素原子又はメチル基を表し、Ｕｄが、水素原子を表し、Ｒｃ及びＲｄが、それぞれ独立して、エチレン基又はプロピレン基を表す、上記４に記載の血液フィルター；【００１６】
６．上記多孔質素子が、不織布である、上記１乃至５何れかに記載の血液フィルター；【００１７】
７．下記式（ａ）で表される有機基を含む繰り返し単位と、下記式（ｂ）で表される有機基を含む繰り返し単位とを含む共重合体：
【化４】
0006477466.tif 000005
（式中、Ｕａ１、Ｕａ２、Ｕｂ１、Ｕｂ２及びＵｂ３は、それぞれ独立して、水素原子又は炭素原子数１乃至５の直鎖若しくは分岐アルキル基を表し、そしてＡｎ−は、ハロゲン化物イオン、無機酸イオン、水酸化物イオン及びイソチオシアネートイオンからなる群から選ばれる陰イオンを表す）を、多孔質素子の表面の少なくとも一部にコーティングする工程；及び
コーティングされた多孔質素子を−２００℃乃至２００℃にて乾燥させる工程
を含む、血液フィルターの製造方法；【００１８】
８．上記式（ａ）及び（ｂ）で表される有機基を含む繰り返し単位が、それぞれ、下記式（Ａ）及び（Ｂ）：
【化５】
0006477466.tif 000006
（式中、Ｔａ、Ｔｂ、Ｕａ１、Ｕａ２、Ｕｂ１、Ｕｂ２及びＵｂ３は、それぞれ独立して、水素原子又は炭素原子数１乃至５の直鎖若しくは分岐アルキル基を表し、Ｑａ及びＱｂは、それぞれ独立して、単結合、エステル結合又はアミド結合を表し、Ｒａ及びＲｂは、それぞれ独立して、ハロゲン原子で置換されていてもよい炭素原子数１乃至１０の直鎖又は分岐アルキレン基を表し、Ａｎ−は、ハロゲン化物イオン、無機酸イオン、水酸化物イオン及びイソチオシアネートイオンからなる群から選ばれる陰イオンを表し、そしてｍは０乃至６の整数を表す）で表されるモノマーから誘導される繰り返し単位である、上記７に記載の製造方法；【００１９】
９．コーティング工程が、共重合体を含むワニスを用いて実施される、上記７又は８に記載の製造方法；【００２０】
１０．共重合体を含むワニスが、予めｐＨ調整されている、上記９に記載の製造方法；【００２１】
１１．さらに、コーティングされた多孔質素子を、乾燥工程前及び／又は後に、洗浄する工程を含む、上記７乃至１０何れかに記載の製造方法；【００２２】
１２．乾燥後の洗浄工程が、水及び電解質を含む水溶液からなる群より選ばれる少なくとも１種の溶媒を用いて実施される、上記１１に記載の製造方法。
【発明の効果】
【００２３】
本発明の血液フィルターは、特定の有機基を含む共重合体で表面の少なくとも一部がコーティングされた多孔質素子を用い、且つ多孔質素子の細孔の大きさを適宜選択することによって、所望の血液成分のみを捕捉することができる。特に本発明の血液フィルターは、白血球除去フィルターであって、特定の有機基を含む共重合体で表面の少なくとも一部がコーティングされた多孔質素子を用い、且つ多孔質素子の細孔の大きさ（好ましくは、平均孔径は２０μｍ以下）を適宜選択することによって、白血球を捕捉しうるが、他の血液成分を吸着せずに通過させうる、白血球の除去効率や血小板の回収効率が改善されたものである。また捕捉した白血球を回収して使用してもよい。なお本発明の血液フィルターは、多孔質素子の表面の少なくとも一部が式（ａ）で表されるアニオン、式（ｂ）で表されるカチオンを含む共重合体でコーティングされていることから、該カチオン及びアニオンの静電気的バランスにより、多孔質素子の表面が電気的に中性に保たれ、血液成分の吸着を防ぐことができると考えられる。一方、コーティング中の該カチオン及びアニオンがイオン結合（イオンコンプレックス）を形成することで、ガラス、繊維、無機粒子又は樹脂（合成樹脂及び天然樹脂）等、基体の種類を選ばず固着することができ、さらに固着後は水系溶媒（水、リン酸緩衝液（ＰＢＳ）、アルコール等）への耐久性に優れたコーティングとなる。すなわち、本発明により、白血球の除去効率や血小板の回収効率に加え、耐久性にも優れた血液フィルターを提供することができる。
【図面の簡単な説明】
【００２４】
【図１】（ａ）は、試験例１で使用した後の、実施例３の血液フィルターの走査型電子顕微鏡（ＳＥＭ）画像である（倍率２０００倍）。（ｂ）は、（ａ）の一部分を拡大したＳＥＭ画像（倍率６０００倍）である。
【図２】（ａ）は、試験例１で使用した後の、比較例１の血液フィルターのＳＥＭ画像である（倍率２０００倍）。（ｂ）は、（ａ）の一部分を拡大したＳＥＭ画像である（倍率１００００倍）。
【図３】（ａ）は、試験例５で使用した後の、比較例７の血液フィルターのＳＥＭ画像である（倍率２０００倍）。（ｂ）は、（ａ）の一部分を拡大したＳＥＭ画像である（倍率１００００倍）。
【発明を実施するための形態】
【００２５】
本発明における血液の例としては、末梢血、骨髄液及び臍帯血等が挙げられる。
また、本発明の血液フィルターにより除去あるいは回収される白血球としては、顆粒球、好中球、好塩基球、好酸球、リンパ球、Ｔリンパ球、ヘルパーＴリンパ球、細胞傷害性Ｔリンパ球、サプレッサーＴリンパ球、Ｂリンパ球、形質細胞、ＮＫ細胞、単球、樹状細胞、肥満細胞、単核球、造血前駆細胞、造血幹細胞、骨髄芽球、白血病細胞等が挙げられる。
【００２６】
≪血液フィルター≫
本発明の第一の態様は、多孔質素子；及び
該多孔質素子の表面の少なくとも一部に存在する、下記式（ａ）で表される有機基を含む繰り返し単位と、下記式（ｂ）で表される有機基を含む繰り返し単位とを含む共重合体：
【００２７】
【化６】
0006477466.tif 000007
【００２８】
（式中、Ｕａ１、Ｕａ２、Ｕｂ１、Ｕｂ２及びＵｂ３は、それぞれ独立して、水素原子又は炭素原子数１乃至５の直鎖若しくは分岐アルキル基を表し、そしてＡｎ−は、ハロゲン化物イオン、無機酸イオン、水酸化物イオン及びイソチオシアネートイオンからなる群から選ばれる陰イオンを表す）を含む、血液フィルターである。
【００２９】
＜多孔質素子＞
本発明の血液フィルターに使用しうる「多孔質素子」は、連続する細孔を持つシート状又は粒状（ビーズ状）の多孔構造体を意味する。そのような多孔構造体は、公知のフィルター材料のいずれの形態であってもよいが、例としては、不織布、織布、編布、繊維塊等の繊維状多孔質体、あるいはスポンジ状多孔質体、多孔膜、粒子の焼結体等の三次元網目状連続細孔を有する非繊維状多孔質体を挙げることができる。取り扱いや入手の容易性、低コストの点から、多孔質素子は、好ましくは、不織布である。
【００３０】
多孔質素子の素材としては、例えば、ガラス、金属含有化合物若しくは半金属含有化合物、活性炭又は樹脂を用いることができる。
【００３１】
金属含有化合物若しくは半金属含有化合物としては、例えば、基本成分が金属酸化物で、高温での熱処理によって焼き固めた焼結体であるセラミックス、シリコンのような半導体、金属酸化物若しくは半金属酸化物（シリコン酸化物、アルミナ等）、金属炭化物若しくは半金属炭化物、金属窒化物若しくは半金属窒化物（シリコン窒化物等）、金属ホウ化物若しくは半金属ホウ化物などの無機化合物の成形体など無機固体材料、アルミニウム、ニッケルチタン、ステンレス（ＳＵＳ３０４、ＳＵＳ３１６、ＳＵＳ３１６Ｌ等）が挙げられる。
【００３２】
上記樹脂は、天然樹脂又は合成樹脂いずれでもよく、天然樹脂としては、例えば、セルロース、三酢酸セルロース（ＣＴＡ）、デキストラン硫酸を固定化したセルロース等を挙げることができ、合成樹脂としては、例えば、ポリアクリロニトリル（ＰＡＮ）、ポリエステル系ポリマーアロイ（ＰＥＰＡ）、ポリスチレン（ＰＳ）、ポリスルホン（ＰＳＦ）、ポリエチレンテレフタレート（ＰＥＴ）、ポリメチルメタクリレート（ＰＭＭＡ）、ポリビニルアルコール（ＰＶＡ）、ポリウレタン（ＰＵ）、エチレンビニルアルコール（ＥＶＡＬ）、ポリエチレン（ＰＥ）、ポリエステル（ＰＥ）、ポリプロピレン（ＰＰ）、ポリフッ化ビニリデン（ＰＶＤＦ）、各種イオン交換樹脂又はポリエーテルスルホン（ＰＥＳ）等を挙げることができる。本発明の血液フィルターでは、共重合体を、該多孔質素子の表面の少なくとも一部に存在するようにコーティングする際に、高温での処理を要しないため、耐熱性が低い樹脂等も適用可能である。
【００３３】
特に、繊維状多孔質体の素材としては、ポリアミド、芳香族ポリアミド、ポリエステル、ポリアクリロニトリル、ポリトリフルオロクロルエチレン、ポリスチレン、ポリメチル（メタ）アクリレート、ポリエチレン、ポリプロピレン、ポリ−４−メチルペンテン等の合成繊維や、セルロース、セルロースアセテート等の再生繊維などを例示することができる。
【００３４】
非繊維状多孔質体としては、ポリエチレン、ポリプロピレン、ポリ−４−メチルペンテン、ポリビニルホルマール、ポリアクリロニトリル、ポリスルホン、セルロース、セルロースアセテート、ポリウレタン、ポリビニルアセタール、ポリエステル、ポリアミド、ポリエーテルイミド、ポリ（メタ）アクリレート、ポリフッ化ビニリデン、ポリイミドなどの多孔質体を例示することができる。
【００３５】
多孔質素子の細孔の大きさは、捕捉又は回収される血液成分のサイズに応じて適宜選択することができる。例えば、血液フィルターが白血球除去フィルターである場合、白血球を捕捉（又は回収）し、他の血液成分を通過させるのに十分な細孔の大きさを選択すればよい。例えば、白血球除去フィルターの細孔の大きさは、平均孔径２０μｍ以下であり、好ましくは平均孔径１〜２０μｍである。平均孔径は、例えば、電子顕微鏡写真等から算出することができる。
【００３６】
＜共重合体＞
本発明の血液フィルターは、多孔質素子の表面の少なくとも一部が、特定の共重合体でコーティングされていることを特徴とする。本発明に係る共重合体は、下記式（ａ）で表される有機基を含む繰り返し単位と、下記式（ｂ）で表される有機基を含む繰り返し単位とを含む共重合体：
【００３７】
【化７】
0006477466.tif 000008
【００３８】
（式中、Ｕａ１、Ｕａ２、Ｕｂ１、Ｕｂ２及びＵｂ３は、それぞれ独立して、水素原子又は炭素原子数１乃至５の直鎖若しくは分岐アルキル基を表し、そしてＡｎ−は、ハロゲン化物イオン、無機酸イオン、水酸化物イオン及びイソチオシアネートイオンからなる群から選ばれる陰イオンを表す）である。
【００３９】
本発明に係る共重合体は、上記式（ａ）で表される有機基を含む繰り返し単位と、上記式（ｂ）で表される有機基を含む繰り返し単位とを含む共重合体であれば、特に制限は無い。該共重合体は、上記式（ａ）で表される有機基を含むモノマーと、上記式（ｂ）で表される有機基を含むモノマーとをラジカル重合して得られたものが望ましいが、重縮合、重付加反応させたものも使用できる。共重合体の例としては、オレフィンが反応したビニル重合ポリマー、ポリアミド、ポリエステル、ポリカーボネート、ポリウレタン等が挙げられるが、これらの中でも特にオレフィンが反応したビニル重合ポリマー又は（メタ）アクリレート化合物を重合させた（メタ）アクリルポリマーが望ましい。なお、本発明において、（メタ）アクリレート化合物とは、アクリレート化合物とメタクリレート化合物の両方を意味する。例えば（メタ）アクリル酸は、アクリル酸及びメタクリル酸を意味する。
【００４０】
好ましくは、上記式（ａ）及び（ｂ）で表される有機基を含むモノマーは、それぞれ、下記式（Ａ）及び（Ｂ）：
【００４１】
【化８】
0006477466.tif 000009
【００４２】
（式中、Ｔａ、Ｔｂ、Ｕａ１、Ｕａ２、Ｕｂ１、Ｕｂ２及びＵｂ３は、それぞれ独立して、水素原子又は炭素原子数１乃至５の直鎖若しくは分岐アルキル基を表し、Ｑａ及びＱｂは、それぞれ独立して、単結合、エステル結合又はアミド結合を表し、Ｒａ及びＲｂは、それぞれ独立して、ハロゲン原子で置換されていてもよい炭素原子数１乃至１０の直鎖又は分岐アルキレン基を表し、Ａｎ−は、ハロゲン化物イオン、無機酸イオン、水酸化物イオン及びイソチオシアネートイオンからなる群から選ばれる陰イオンを表し、そしてｍは０乃至６の整数を表す）で表されるモノマーである。したがって、式（Ａ）及び（Ｂ）で表されるモノマーから誘導される繰り返し単位は、それぞれ、下記式（ａ１）及び（ｂ１）：
【００４３】
【化９】
0006477466.tif 000010
【００４４】
（式中、Ｔａ、Ｔｂ、Ｕａ１、Ｕａ２、Ｕｂ１、Ｕｂ２及びＵｂ３、Ｑａ及びＱｂ、Ｒａ及びＲｂ、Ａｎ−並びにｍは、上記と同義である）で表される。
【００４５】
本発明において、「炭素原子数１乃至５の直鎖又は分岐アルキル基」としては、例えばメチル基、エチル基、ｎ−プロピル基、イソプロピル基、ｎ−ブチル基、イソブチル基、ｓ−ブチル基、t−ブチル基、ｎ−ペンチル基、１−メチルブチル基、２−メチルブチル基、３−メチルブチル基、１，１−ジメチルプロピル基、１，２−ジメチルプロピル基、２，２−ジメチルプロピル基又は１−エチルプロピル基が挙げられる。
【００４６】
本発明において、「エステル結合」は、−Ｃ（＝Ｏ）−Ｏ−若しくは−Ｏ−Ｃ（＝Ｏ）−を意味し、「アミド結合」は、−ＮＨＣ（＝Ｏ）−若しくは−Ｃ（＝Ｏ）ＮＨ−を意味する。
【００４７】
本発明において、「ハロゲン原子で置換されていてもよい炭素原子数１乃至１０の直鎖又は分岐アルキレン基」は、炭素原子数１乃至１０の直鎖又は分岐アルキレン基、あるいは１以上のハロゲン原子で置換された炭素原子数１乃至１０の直鎖又は分岐アルキレン基を意味する。ここで、「炭素原子数１乃至１０の直鎖又は分岐アルキレン基」は、上記アルキル基からさらに水素原子が１個とれた２価の有機基であり、例えば、メチレン基、エチレン基、プロピレン基、トリメチレン基、テトラメチレン基、１−メチルプロピレン基、２−メチルプロピレン基、ジメチルエチレン基、エチルエチレン基、ペンタメチレン基、１−メチル−テトラメチレン基、２−メチル−テトラメチレン基、１，１−ジメチル−トリメチレン基、１，２−ジメチル−トリメチレン基、２，２−ジメチル−トリメチレン基、１−エチル−トリメチレン基、ヘキサメチレン基、オクタメチレン基及びデカメチレン基等が挙げられる。これらの中で、エチレン基、プロピレン基、オクタメチレン基及びデカメチレン基が好ましく、炭素原子数１乃至５の直鎖又は分岐アルキレン基、例えば、エチレン基、プロピレン基、トリメチレン基、テトラメチレン基がより好ましく、特にエチレン基又はプロピレン基が好ましい。「１以上のハロゲン原子で置換された炭素原子数１乃至１０の直鎖又は分岐アルキレン基」は、そのようなアルキレン基の１以上の任意の水素原子が、ハロゲン原子で置き換えられているものを意味し、特に、エチレン基又はプロピレン基の水素原子の一部又は全部がハロゲン原子で置き換えられているものが好ましい。
【００４８】
本発明において、「ハロゲン原子」は、フッ素原子、塩素原子、臭素原子又はヨウ素原子が挙げられる。
本発明において「ハロゲン化物イオン」は、ハロゲン原子のアニオンを意味し、フッ化物イオン、塩化物イオン、臭化物イオン、ヨウ化物イオンが挙げられ、好ましくは、塩化物イオンである。
本発明において、「無機酸イオン」とは、炭酸イオン、硫酸イオン、リン酸イオン、リン酸水素イオン、リン酸二水素イオン、硝酸イオン、過塩素酸イオン又はホウ酸イオンを意味する。
上記Ａｎ−として好ましいのは、ハロゲン化物イオン、硫酸イオン、リン酸イオン、水酸化物イオン及びイソチオシアネートイオンであり、特に好ましいのはハロゲン化物イオンである。
【００４９】
式（Ａ）及び（Ｂ）において、Ｔａ及びＴｂは、好ましくは、それぞれ独立して、水素原子、メチル基又はエチル基であり、より好ましくは、それぞれ独立して、水素原子又はメチル基である。
【００５０】
式（ａ）、式（ｂ）、式（Ａ）及び（Ｂ）において、Ｕａ１、Ｕａ２、Ｕｂ１、Ｕｂ２及びＵｂ３は、好ましくは、それぞれ独立して、水素原子、メチル基又はエチル基である。式（ａ）及び式（Ａ）において、Ｕａ１及びＵａ２は、より好ましくは、水素原子である。式（ｂ）及び（Ｂ）において、Ｕｂ１、Ｕｂ２（及びＵｂ３）は、より好ましくは、メチル基又はエチル基であり、特に好ましくはメチル基である。
【００５１】
式（Ａ）及び（Ｂ）において、Ｑａ及びＱｂは、好ましくは、それぞれ独立して、エステル結合（−Ｃ（＝Ｏ）−Ｏ−若しくは−Ｏ−Ｃ（＝Ｏ）−）又はアミド結合（−ＮＨＣ（＝Ｏ）−若しくは−Ｃ（＝Ｏ）ＮＨ−）であり、より好ましくは、それぞれ独立して、−Ｃ（＝Ｏ）−Ｏ−又は−Ｃ（＝Ｏ）ＮＨ−であり、特に好ましくは、−Ｃ（＝Ｏ）−Ｏ−である。
【００５２】
式（Ａ）及び（Ｂ）において、Ｒａ及びＲｂは、好ましくは、それぞれ独立して、ハロゲン原子で置換されていてもよい炭素原子数１乃至３の直鎖又は分岐アルキレン基であり、より好ましくは、それぞれ独立して、エチレン基若しくはプロピレン基であるか、あるいは１つの塩素原子で置換されたエチレン基若しくはプロピレン基であり、特に好ましくは、エチレン基若しくはプロピレン基である。
【００５３】
式（Ａ）及び（Ｂ）において、ｍは、好ましくは０乃至３の整数を表し、より好ましくは１又は２の整数を表し、特に好ましくは１である。
【００５４】
上記式（Ａ）の具体例としては、ビニルホスホン酸、アシッドホスホオキシエチル（メタ）アクリレート、３−クロロ−２−アシッドホスホオキシプロピル（メタ）アクリレート、アシッドホスホオキシプロピル（メタ）アクリレート、アシッドホスホオキシメチル（メタ）アクリレート、アシッドホスホオキポリオキシエチレングリコールモノ（メタ）アクリレート、アシッドホスホオキシポリオキシプロピレングリコールモノ（メタ）アクリレート等が挙げられるが、この中でもビニルホスホン酸、アシッドホスホオキシエチルメタクリレート（＝リン酸２−（メタクリロイルオキシ)エチル）が好ましく用いられる。
【００５５】
ビニルホスホン酸、アシッドホスホオキシエチルメタクリレート（＝リン酸２−（メタクリロイルオキシ)エチル）及びアシッドホスホオキシポリオキシエチレングリコールモノメタクリレートの構造式は、それぞれ下記式（Ａ−１）〜式（Ａ−３）で表される。
【００５６】
【化１０】
0006477466.tif 000011
【００５７】
これらの化合物は、合成時において、後述する一般式（Ｃ）又は（Ｄ）で表されるような、２つの官能基を有する（メタ）アクリレート化合物を含む場合がある。
【００５８】
上記式（Ｂ）の具体例としては、ジメチルアミノエチル（メタ）アクリレート、ジエチルアミノエチル（メタ）アクリレート、ジメチルアミノプロピル（メタ）アクリレート、２−（ｔ−ブチルアミノ）エチル（メタ）アクリレート、メタクロイルコリンクロリド等が挙げられるが、この中でもジメチルアミノエチル（メタ）アクリレート、メタクロイルコリンクロリド又は２−（ｔ−ブチルアミノ）エチル（メタ）アクリレートが好ましく用いられる。
【００５９】
ジメチルアミノエチルアクリレート（＝アクリル酸２−（ジメチルアミノ）エチル）、ジメチルアミノエチルメタクリレート（＝メタクリル酸２−（ジメチルアミノ）エチル）、メタクロイルコリンクロリド及び２−（ｔ−ブチルアミノ）エチルメタクリレート（＝メタクリル酸２−（ｔ−ブチルアミノ）エチルの構造式は、それぞれ下記式（Ｂ−１）〜式（Ｂ−４）で表される。
【００６０】
【化１１】
0006477466.tif 000012
【００６１】
上記共重合体中における式（ａ）で表される有機基を含む繰り返し単位（又は式（ａ１）で表される繰り返し単位）の割合は、２０モル％乃至８０モル％であり、好ましくは３０モル％乃至７０モル％であり、さらに好ましくは４０モル％乃至６０モル％である。なお、本発明に係る共重合体は、２種以上の式（ａ）で表される有機基を含む繰り返し単位（又は式（ａ１）で表される繰り返し単位）を含んでいてもよい。
【００６２】
上記共重合体中における式（ｂ）で表される有機基を含む繰り返し単位（又は式（ｂ１）で表される繰り返し単位）の割合は、全共重合体に対して上記式（ａ）（又は式（ａ１））の割合を差し引いた残部全てでもよいし、上記式（ａ）（又は式（ａ１））と下記に記述する第３成分との合計割合を差し引いた残部であってもよい。なお、本発明に係る共重合体は、２種以上の式（ｂ）で表される有機基を含む繰り返し単位（又は式（ｂ１）で表される繰り返し単位）を含んでいてもよい。
【００６３】
さらに本発明に係る共重合体は、任意の第３成分が共重合していてもよい。例えば、第３成分として２以上の官能基を有する（メタ）アクリレート化合物が共重合しており、ポリマーの一部が部分的に３次元架橋していてもよい。そのような第３成分として、例えば、下記式（Ｃ）又は（Ｄ）：
【００６４】
【化１２】
0006477466.tif 000013
【００６５】
（式中、Ｔｃ、Ｔｄ及びＵｄは、それぞれ独立して、水素原子又は炭素原子数１乃至５の直鎖若しくは分岐アルキル基を表し、Ｒｃ及びＲｄは、それぞれ独立して、ハロゲン原子で置換されていてもよい炭素原子数１乃至１０の直鎖又は分岐アルキレン基を表す）で表される２官能性モノマーが挙げられる。すなわち本発明に係る共重合体は、好ましくは、このような２官能性モノマーから誘導される架橋構造を含むものである。
【００６６】
式（Ｃ）及び（Ｄ）において、Ｔｃ及びＴｄは、好ましくは、それぞれ独立して、水素原子、メチル基又はエチル基であり、より好ましくは、それぞれ独立して、水素原子又はメチル基である。
【００６７】
式（Ｃ）及び（Ｄ）において、Ｕｄは、好ましくは、水素原子、メチル基又はエチル基であり、より好ましくは、水素原子である。
【００６８】
式（Ｃ）及び（Ｄ）において、Ｒｃ及びＲｄは、好ましくは、それぞれ独立して、ハロゲン原子で置換されていてもよい炭素原子数１乃至３の直鎖又は分岐アルキレン基であり、より好ましくは、それぞれ独立して、エチレン基若しくはプロピレン基であるか、あるいは１つの塩素原子で置換されたエチレン基若しくはプロピレン基であり、特に好ましくは、エチレン基若しくはプロピレン基である。
【００６９】
式（Ｃ）で表される２官能性モノマーは、好ましくは、エチレングリコールジ（メタ）アクリレート、トリエチレングリコールジ（メタ）アクリレート、プロピレングリコールジ（メタ）アクリレート等が挙げられる。式（Ｄ）で表される２官能性モノマーは、好ましくは、リン酸ビス（メタクリロイルオキシメチル）、リン酸ビス［２−（メタクリロイルオキシ）エチル］、リン酸ビス［２−（メタクリロイルオキシ）プロピル］等が挙げられる。
【００７０】
任意の第３成分は、３官能性モノマーであってもよい。そのような第３成分としての３官能性モノマーとしては、例えば、トリアクリル酸ホスフィニリジントリス（オキシ−２，１−エタンジイル）が挙げられる。
【００７１】
これらの中でも、特に、下記式（Ｃ−１）で表されるエチレングリコールジ（メタ）アクリレート及び下記式（Ｄ−１）で表されるリン酸ビス［２−（メタクリロイルオキシ）エチル］が好ましい。
【００７２】
【化１３】
0006477466.tif 000014
【００７３】
共重合体には、これらの第三成分の１種又は２種以上が含まれていてもよい。上記の中でも、式（Ｄ）で表される２官能性モノマーが好ましく、特に、式（Ｄ−１）で表される２官能性モノマーが好ましい。
上記共重合体中における第三成分、例えば、上記式（Ｃ）又は（Ｄ）で表される２官能性モノマーから誘導される架橋構造の割合は、０モル％乃至５０モル％である。
【００７４】
＜共重合体の製造方法＞
本発明に係る共重合体の合成方法としては、一般的なアクリルポリマー又はメタクリルポリマー等の合成方法であるラジカル重合、アニオン重合、カチオン重合などの方法により合成することができる。その形態は溶液重合、懸濁重合、乳化重合、塊状重合など種々の方法が可能である。
【００７５】
反応用溶媒としては、水、リン酸緩衝液又はエタノール等のアルコール又はこれらを組み合わせた混合溶媒でもよいが、水又はエタノールを含むことが望ましい。さらには水又はエタノールを１０質量％以上１００質量％以下含むことが好ましい。さらには水又はエタノールを５０質量％以上１００質量％以下含むことが好ましい。さらには水又はエタノールを８０質量％以上１００質量％以下含むことが好ましい。さらには水又はエタノールを９０質量％以上１００質量％以下含むことが好ましい。好ましくは水とエタノールの合計が１００質量％である。
【００７６】
反応濃度としては、例えば、上記式（ａ）で表される有機基を含むモノマーと、上記式（ｂ）で表される有機基を含むモノマーの反応溶媒中の濃度を、０．０１質量％乃至４質量％とすることが好ましい。濃度が４質量％以上であると、例えば式（ａ）で表されるリン酸基の有する強い会合性により共重合体が反応溶媒中でゲル化してしまう場合がある。濃度０．０１質量％以下では、得られたワニスの濃度が低すぎるため、十分な膜厚のコーティング膜を得るためのコーティング膜形成用組成物の作成が困難である。濃度が、０．０１質量％乃至３質量％、例えば３質量％又は２質量％であることがより好ましい。
【００７７】
本発明に係る共重合体の合成においては、例えば式（１）に記載の酸性リン酸エステル単量体（ハーフ塩）を作成後、重合して共重合体を作製してもよい。
【００７８】
【化１４】
0006477466.tif 000015
【００７９】
リン酸基含有モノマーは会合し易いモノマーのため、反応系中に滴下されたとき、速やかに分散できるように反応溶媒中に少量ずつ滴下してもよい。さらに、反応溶媒はモノマー及びポリマーの溶解性を上げるために加温（例えば４０℃乃至１００℃）してもよい。
【００８０】
重合反応を効率的に進めるためには、重合開始剤を使用することが望ましい。重合開始剤の例としては、２，２′−アゾビス（イソブチロニトリル）、２，２′−アゾビス（２−メチルブチロニトリル）、２，２′−アゾビス（２，４−ジメチルバレロニトリル）、４，４′−アゾビス（４−シアノ吉草酸）、２，２′−アゾビス（４−メトキシ−２，４−ジメチルバレロニトリル）、１，１′−アゾビス（シクロヘキサン−１−カルボニトリル）、１−［（１−シアノ−１−メチルエチル）アゾ］ホルムアミド、２，２′−アゾビス［２−（２−イミダゾリン−２−イル）プロパン］二塩酸塩、２，２′−アゾビス［２−（２−イミダゾリン−２−イル）プロパン］、２，２′−アゾビス（２−メチルプロピオンアミジン）二塩酸塩、２，２′−アゾビス［２−メチル−Ｎ−（２−ヒドロキシエチル）プロピオンアミド］（和光純薬(株)製：ＶＡ−０８６、１０時間半減期温度；８６℃）、過酸化ベンゾイル（ＢＰＯ）、２，２′−アゾビス［Ｎ−（２−カルボキシエチル）−２−メチルプロピオンアミジン］ｎ−水和物（和光純薬(株)製：ＶＡ−０５７、１０時間半減期温度；５７℃）、４，４′−アゾビス（４−シアノペンタン酸）（和光純薬(株)製：Ｖ−５０１）、２，２′−アゾビス［２−（２−イミダゾリジン−２−イル）プロパン］二塩酸塩（和光純薬(株)製：ＶＡ−０４４、１０時間半減期温度；４４℃）、２，２′−アゾビス［２−（２−イミダゾリジン−２−イル）プロパン］二硫酸塩二水和物（和光純薬(株)製：ＶＡ−０４６Ｂ、１０時間半減期温度；４６℃）、２，２′−アゾビス［２−（２−イミダゾリジン−２−イル）プロパン］（和光純薬(株)製：ＶＡ−０６１、１０時間半減期温度；６１℃）、２，２′−アゾビス（２−アミジノプロパン）二塩酸塩（和光純薬(株)製：Ｖ−５０、１０時間半減期温度；５６℃）、ペルオキソ二硫酸又はｔ−ブチルヒドロペルオキシド等が用いられるが、この中でもイオンバランス、水への溶解性を考慮して２，２′−アゾビス［２−メチル−Ｎ−（２−ヒドロキシエチル）プロピオンアミド］、２，２′−アゾビス［Ｎ−（２−カルボキシエチル）−２−メチルプロピオンアミジン］ｎ−水和物、４，４′−アゾビス（４−シアノペンタン酸）、２，２′−アゾビス［２−（２−イミダゾリジン−２−イル）プロパン］二塩酸塩、２，２′−アゾビス［２−（２−イミダゾリジン−２−イル）プロパン］二硫酸塩二水和物、２，２′−アゾビス［２−（２−イミダゾリジン−２−イル）プロパン］、２，２′−アゾビス（２−アミジノプロパン）二塩酸塩又はペルオキソ二硫酸の何れかを用いることが望ましい。
【００８１】
重合開始剤の添加量としては、重合に用いられるモノマーの合計重量に対し、０．０５質量％〜１０質量％である。
【００８２】
反応条件は反応容器をオイルバス等で５０℃乃至２００℃に加熱し、1時間乃至４８時間、より好ましくは８０℃乃至１５０℃、５時間乃至３０時間攪拌を行うことで、重合反応が進み本発明に係る共重合体が得られる。反応雰囲気は窒素雰囲気が好ましい。反応手順としては、全反応物質を室温の反応溶媒に全て入れてから、上記温度に加熱して重合させてもよいし、あらかじめ加温した溶媒中に、反応物質の混合物の全部又は一部を少々ずつ滴下してもよい。
【００８３】
例えば、後者の反応手順としては、上記式（Ａ）及び（Ｂ）で表される化合物、溶媒及び重合開始剤を含む混合物を、該重合開始剤の１０時間半減期温度より高い温度に保持した溶媒中に滴下し、反応（重合）させる。かかる反応手順と温度条件を採用することにより、上記式（Ａ）又は式（Ｂ）で表される化合物の反応溶媒中の濃度を、例えば、０．０１質量％乃至１０質量％とすることができる。この場合、濃度が４質量％を超えても、反応前に滴下相及び反応相が透明均一な溶液となり、反応後の共重合体の反応溶媒中でのゲル化を抑制することができる。
【００８４】
本発明に係る共重合体の分子量は、数千から数百万程度であれば良く、好ましくは５，０００乃至５，０００，０００である。さらに好ましくは、１０，０００乃至２，０００，０００である。また、ランダム共重合体、ブロック共重合体、グラフト共重合体のいずれでも良く、該共重合体を製造するための共重合反応それ自体には特別の制限はなく、ラジカル重合やイオン重合や光重合、マクロマー、乳化重合を利用した重合等の公知の溶液中で合成される方法を使用できる。これらは目的の用途によって、本発明の共重合体のうちいずれかを単独使用することもできるし、複数の共重合体を混合し、且つその比率は変えて使用することもできる。
【００８５】
このようにして製造される種々の共重合体は、２次元ポリマーでも３次元ポリマーであってもよく、水を含有する溶液に分散した状態である。つまり、これらのポリマーを含むワニスでは、不均一なゲル化や白濁沈殿が出来ることは好ましくはなく、透明なワニス、分散コロイド状のワニス、又はゾルであるのが好ましい。
【００８６】
≪血液フィルターの製造方法≫
本発明の第二の態様は、下記式（ａ）で表される有機基を含む繰り返し単位と、下記式（ｂ）で表される有機基を含む繰り返し単位とを含む共重合体：
【００８７】
【化１５】
0006477466.tif 000016
【００８８】
（式中、Ｕａ１、Ｕａ２、Ｕｂ１、Ｕｂ２及びＵｂ３、並びにＡｎ−は、上記と同義である）を、多孔質素子の表面の少なくとも一部にコーティングする工程；及び
コーティングされた多孔質素子を−２００℃乃至２００℃にて乾燥させる工程
を含む、血液フィルターの製造方法である。
【００８９】
＜コーティング工程＞
本発明の血液フィルターの製造方法のコーティング工程では、共重合体を、多孔質素子の表面の少なくとも一部にコーティングする。ここで、多孔質素子及び共重合体は、それぞれ前述の項目＜多孔質素子＞及び＜共重合体＞で述べた通りである。
【００９０】
コーティング工程は、特に限定はなく、多孔質素子と共重合体を接触させることができる、当業者に公知の何れかのコーティング手段（例えば、塗布、浸漬等）により実施すればよい。例えば、共重合体を含むワニスを多孔質素子に塗布することにより、あるいは共重合体を含むワニスに多孔質素子を浸漬することにより実施することができる。好ましくは、共重合体を含むワニスに多孔質素子を浸漬することにより実施する。
【００９１】
共重合体を含むワニスは、前述の項目＜共重合体の製造方法＞で得られた共重合体を、適切な溶媒に所望の濃度で溶解することにより調製してもよく、あるいはかかる製造方法で得られた共重合体を含む反応溶液を、そのまま又は所望の固形分濃度に希釈した後、ワニスとして使用してもよい。ワニスに含まれる溶媒としては、水、リン酸緩衝液（ＰＢＳ）、アルコールが挙げられる。アルコールとしては、炭素数２乃至６のアルコール、例えば、エタノール、プロパノール、イソプロパノール、１−ブタノール、２−ブタノール、イソブタノール、ｔ−ブタノール、１−ペンタノール、２−ペンタノール、３−ペンタノール、１−ヘプタノール、２−ヘプタノール、２，２−ジメチル−１−プロパノール（＝ネオペンチルアルコール）、２−メチル−１−プロパノール、２−メチル−１−ブタノール、２−メチル−２−ブタノール（＝ｔ−アミルアルコール）、３−メチル−１−ブタノール、３−メチル−３−ペンタノール、シクロペンタノール、１−ヘキサノール、２−ヘキサノール、３−ヘキサノール、２，３−ジメチル−２−ブタノール、３，３−ジメチル−１−ブタノール、３，３−ジメチル−２−ブタノール、２−エチル−１−ブタノール、２−メチル−１−ペンタノール、２−メチル−２−ペンタノール、２−メチル−３−ペンタノール、３−メチル−１−ペンタノール、３−メチル−２−ペンタノール、３−メチル−３−ペンタノール、４−メチル−１−ペンタノール、４−メチル−２−ペンタノール、４−メチル−３−ペンタノール及びシクロヘキサノールが挙げられ、単独又はそれらの組み合わせの混合溶媒を用いてもよいが、水、ＰＢＳ及びエタノールから選ばれるのが好ましい。共重合体の溶解のため、水を必ず含む。
【００９２】
ワニス中の共重合体の濃度としては、０．０１乃至４質量％、さらに望ましくは０．０１乃至３質量％、さらに望ましくは０．０１乃至２質量％、さらに望ましくは０．０１乃至１質量％である。共重合体の濃度が０．０１質量％以下であると、十分な膜厚のコーティングが形成できず、４質量％以上であると、ワニスの保存安定性が悪くなり、溶解物の析出やゲル化が起こる可能性がある。
【００９３】
なおワニスには、上記共重合体と溶媒の他に、必要に応じて得られるコーティングの性能を損ねない範囲で他の物質を添加することもできる。他の物質としては、防腐剤、界面活性剤、基材（多孔質素子）との密着性を高めるプライマー、防かび剤及び糖類等が挙げられる。
【００９４】
ワニス中の共重合体のイオンバランスを調節するために、共重合体を含むワニスは、予めｐＨ調整されていてもよい。ｐＨ調整は、例えば、共重合体を含むワニスにｐＨ調整剤を添加し、ワニスのｐＨを３．５〜８．５、好ましくは４．０〜８．０とすることにより実施してもよい。使用しうるｐＨ調整剤の種類及びその量は、ワニス中の共重合体の濃度や、共重合体のアニオンとカチオンの存在比等に応じて適宜選択される。ｐＨ調整剤の例としては、アンモニア、ジエタノールアミン、ピリジン、Ｎ−メチル−Ｄ−グルカミン、トリス（ヒドロキシメチル）アミノメタン等の有機アミン；水酸化カリウム、水酸化ナトリウム等のアルカリ金属水酸化物；塩化カリウム、塩化ナトリウム等のアルカリ金属ハロゲン化物；硫酸、リン酸、塩酸、炭酸等の無機酸又はそのアルカリ金属塩；コリン等の４級アンモニウムカチオン；あるいはこれらの混合物（例えば、リン酸緩衝生理食塩水等の緩衝液）を挙げることができる。これらの中でも、アンモニア、ジエタノールアミン、Ｎ−メチル−Ｄ−グルカミン、トリス（ヒドロキシメチル）アミノメタン、水酸化ナトリウム及びコリンが好ましく、特にアンモニア、ジエタノールアミン、水酸化ナトリウム及びコリンが好ましい。
【００９５】
そのような共重合体を含むワニスを、多孔質素子に接触させて、その表面の少なくとも一部にコーティングを形成する。コーティングは、多孔質素子の表面全体にわたって形成されるのが望ましい。
【００９６】
なお、コーティング工程の前に、多孔質素子の表面を、公知のＵＶ／オゾン処理に付して洗浄してもよい。かかる洗浄工程は、市販のＵＶ／オゾンクリーナー等を用いて実施することができる。
【００９７】
＜乾燥・洗浄工程＞
コーティング工程後、コーティングされた多孔質素子を−２００℃乃至２００℃の温度にて乾燥させる。乾燥により、上記コーティング膜形成用組成物中の溶媒を取り除くと共に、本発明に係る共重合体の式（ａ）及び式（ｂ）同士がイオン結合を形成して基体へ完全に固着する。本発明の血液フィルターのコーティングの膜厚は、好ましくは１０〜１０００Åであり、さらに好ましくは１０〜５００Åである。本発明者らは、本発明の血液フィルターの製造方法では、高温での処理を要さず、低温での処理により、所望の特性を有するコーティングが多孔質素子の表面に形成され、しかも数十乃至数百Å程度の薄い膜厚にも係らず、耐久性に優れることを見出した。
【００９８】
乾燥は、例えば、室温（１０℃乃至３５℃、例えば２５℃）で実施することができるが、より迅速にコーティング膜を形成させるために、例えば４０℃乃至５０℃にて実施してもよい。またフリーズドライ法による極低温〜低温（−２００℃乃至−３０℃前後）で実施してもよい。フリーズドライは真空凍結乾燥と呼ばれ、通常乾燥させたいものを冷媒で冷却し、真空状態にて溶媒を昇華により除く方法である。フリーズドライで用いられる一般的な冷媒は、ドライアイスとメタノールを混合媒体（−７８℃）、液体窒素（−１９６℃）等が挙げられる。より好ましい乾燥温度は１０℃乃至１８０℃、より好ましい乾燥温度は２５℃乃至１５０℃である。
【００９９】
なお、乾燥工程の前及び／又は後に、コーティングされた多孔質素子の表面を、エタノール等の炭素原子数１乃至５のアルコール及び／又は水で洗浄してもよい。かかる洗浄工程は、０℃乃至６０℃、好ましくは２５℃（室温）乃至４０℃の温度で、３０分乃至４８時間、好ましくは１乃至２４時間実施することができる。
【０１００】
さらに乾燥工程後、該コーティングに残存する不純物、未反応モノマー等を除去するため、さらには膜中の共重合体のイオンバランスを調節するために、水及び電解質を含む水溶液からなる群より選ばれる少なくとも１種の溶媒を用い、流水洗浄又は超音波洗浄等で洗浄してもよい。ここで水又は電解質を含む水溶液は例えば４０℃乃至９５℃の範囲で加温されたものでもよい。電解質を含む水溶液は、ＰＢＳ及び生理食塩水（塩化ナトリウムのみ含むもの）、ダルベッコリン酸緩衝生理食塩水、トリス緩衝生理食塩水、ＨＥＰＥＳ緩衝生理食塩水及びベロナール緩衝生理食塩水が好ましく、ＰＢＳが特に好ましい。
【０１０１】
アルコール、水、及びＰＢＳ等で洗浄しても、多孔質素子の表面に形成されたコーティングは、溶出せずに基体（すなわち、多孔質素子）に強固に固着したままである。形成されたコーティングは、白血球を含む様々な生体物質の付着抑制能を有する。したがって、本発明の血液フィルターは、多孔質素子の細孔の大きさを適宜選択することによって、白血球等の所望の血液成分は捕捉するが、他の血液成分を吸着せずに通過させることができ、所望の血液成分の除去効率や回収効率が改善された血液フィルターとして有用である。
【０１０２】
必要に応じて、コーティングされた多孔質素子を滅菌するために、γ線、電子線、エチレンオキサイド、オートクレーブ等の公知の滅菌処理を施してもよい。
【実施例】
【０１０３】
以下に、本発明の血液フィルター及びその製造方法に関する合成例、実施例及び試験例を示すが、これらは本発明をさらに詳細に説明するために示されるものであって、本発明はこれらに限定されるものではない。【０１０４】
＜原料組成の測定方法＞
リン含有化合物を含む原料の、各リン含有化合物の濃度（質量％）測定は、３１Ｐ−ＮＭＲにより行った。下記標準物質を用いて原料中に含まれる各リン含有化合物の絶対濃度（絶対質量％）を算出した。【０１０５】
(測定条件)
・モード：逆ゲートデカップリングモード（定量モード）
・装置：varian 400 MHz
・溶媒：CD3OD（重メタノール）（30重量％）
・回転数：0 Hz
・データポイント：64000
・フリップ角：90°
・待ち時間：70 s
・積算回数：16回，n=4，
・標準物質：トリメチルリン酸+D2O  （75％TMP溶液を調製）【０１０６】
＜合成例１＞
ホスマーＭ（ユニケミカル(株)製；アシッドホスホオキシエチルメタクリレート（４４．２質量％）、リン酸ビス［２−（メタクリロイルオキシ）エチル］（２８．６質量％）、その他の物質（２７．２質量％）の混合物）６．００ｇとメタクリル酸２−（ジメチルアミノ）エチル４．１２ｇ（東京化成(株)製）と２，２′−アゾビス［２−メチル−Ｎ−（２−ヒドロキシエチル）プロピオンアミド］（製品名；ＶＡ−０８６、和光純薬(株)製）０．２４ｇを、純水４４６．３４ｇとエタノール４９．５９ｇに溶解してナスフラスコに入れ、窒素を吹き込み窒素置換後、１００℃のオイルバス中で２４時間重合反応させ固形分２質量％の共重合体含有ワニス５０６．０５ｇを得た。
その後、共重合体含有ワニス１．００ｇに、純水０．９０ｇ、エタノール０．１０ｇを加えて十分に攪拌し、表面処理剤（Ｌ）（固形分１質量％）を調製した。【０１０７】
＜比較合成例１＞
Ｎ，Ｎ−ジメチルアミノエチルメタクリレート０．６ｇと２−ヒドロキシエチルメタクリレート１５ｇと２，２′−アゾビス（イソブチロニトリル）０．０３ｇをエタノール６２．４ｇに溶解してナスフラスコに入れ、窒素を吹き込み窒素置換後、６８℃のオイルバス中で２４時間重合反応させ固形分２０質量％の共重合体含有ワニスを得た。
その後、共重合体含有ワニス５．００ｇに、エタノール９５ｇを加えて十分に攪拌し、表面処理剤（Ｍ）（固形分１質量％）を調製した。【０１０８】
【表１】
0006477466.tif 000017
【０１０９】
＜固定化法No.１〜１０＞
以下の各処理工程を表１に記載のとおりに組み合わせて、血液フィルターを調製した。
処理１：ＵＶオゾンクリーナー UV253E(フィルジョン(株)製）にて不織布（下記試験例１〜５参照）を表面処理；
処理２：合成例１で作成した表面処理剤（Ｌ）又は比較合成例１にて作成した表面処理剤（Ｍ）を、不織布０．１ｇあたり１０ｇ（固形分１質量％）となるよう準備し、該不織布を室温で１日浸漬後、余剰の溶液を除去後、エアブロー；
処理３：４０度で１日乾燥；
処理４：エタノール中で１日浸漬；
処理５：水中で１時間浸漬；
処理６：４０度で１日乾燥。【０１１０】
（試験例１：ポリエチレンテレフタレート（ＰＥＴ）製不織布へ固定化した表面処理剤（Ｌ）のウサギ血液濾過性能）
表１に示した固定化法（固定化法No.１〜５）による各ＰＥＴ不織布（実施例１〜５：目付３８ｇ／ｍ２、厚み０．２ｍｍ、繊維径１〜２μｍ、通気度１０ｃｃ／ｃｍ２／ｓｅｃ、平均孔径約８μｍ）をφ２５ｍｍの大きさに打ち抜き、血液回路に３枚組み込み、血液濾過性能サンプルとした。比較例は未処理（固定化法No.６〜８）のＰＥＴ不織布（比較例１〜３）を用いた。血液はウサギより脱血した加クエン酸新鮮血を用い、各サンプルにそれぞれ７．５ｍｌ濾過した。濾過前及び濾過後の白血球濃度、血小板濃度、赤血球濃度を自動血球計測装置（シスメックス（株）製、ＸＴ−２０００ｉ）でそれぞれ計測し、以下の式に従い白血球除去率、血小板回収率及び赤血球回収率を求めた。結果を表２に示す。【０１１１】
【数１】
0006477466.tif 000018
【０１１２】
【表２】
0006477466.tif 000019
【０１１３】
表２から表面処理剤（Ｌ）を固定化したＰＥＴ不織布（実施例１〜５）は、比較例１〜３に比べて、白血球除去能を維持したまま血小板回収能が明確に向上した。一方、表面処理剤を処理していないＰＥＴ不織布（比較例１〜３）は血小板回収能の向上を認めなかった。また、図１（ａ）（ｂ）及び図２（ａ）（ｂ）に示した、実施例３及び比較例１の濾過後の血液フィルターのＳＥＭ画像から、実施例３では白血球、赤血球、血小板のＰＥＴ不織布への付着が殆ど見られない。これは本発明に係る表面処理剤（Ｌ）がこれらの血球の付着抑制能を有していることを示している。比較例１では特に血小板がＰＥＴ不織布へ著しく付着しており、白血球、赤血球の付着も進みつつあることが観察された。【０１１４】
（試験例２：表面処理剤（Ｌ）を固定化したＰＥＴ製不織布のウサギ血小板回収性能）
表１に示した固定化法（固定化法No.３及びNo.５）による各ＰＥＴ不織布（実施例６及び７）をφ２５ｍｍの大きさに打ち抜き、血液回路に３枚、５枚、８枚をそれぞれ組み込み、血液濾過性能サンプルとした。血液はウサギより脱血した加クエン酸新鮮血を用い、各サンプルにそれぞれ７．５ｍｌ濾過した。濾過前及び濾過後の白血球濃度、血小板濃度、赤血球濃度を自動血球計測装置（シスメックス（株）製、ＸＴ−２０００ｉ）でそれぞれ計測し、以下の式に従い白血球除去率、血小板回収率及び赤血球回収率を求めた。実際例６の結果を表３に、実施例７の結果を表４に示す。【０１１５】
【表３】
0006477466.tif 000020
【０１１６】
【表４】
0006477466.tif 000021
【０１１７】
表３、表４から表面処理剤（Ｌ）を固定化したＰＥＴ不織布（実施例６及び７）は、５枚まで重ねても血小板回収能に影響を認めなかった。【０１１８】
（試験例３：ポリプロピレン（ＰＰ）製不織布及びナイロン（Ｎｙｌｏｎ）製不織布へ固定化した表面処理剤（Ｌ）のウサギ血液濾過性能）
表１に示した固定化法（固定化法No.３）によるＰＰ不織布（実施例８：目付４０ｇ／ｍ２、厚み０．５ｍｍ、繊維径１〜２μｍ、通気度１２ｃｃ／ｃｍ２／ｓｅｃ）及びＮｙｌｏｎ不織布（実施例９：目付２０ｇ／ｍ２、厚み０．２ｍｍ、繊維径１〜２μｍ、通気度１２ｃｃ／ｃｍ２／ｓｅｃ）をφ２５ｍｍの大きさに打ち抜き、血液回路にそれぞれ３枚ずつ組み込み、血液濾過性能サンプルとした。比較例は未処理（固定化法No.６）のＰＰ不織布（比較例４）及び未処理（固定化法No.６）のＮｙｌｏｎ不織布（比較例５）を用いた。血液はウサギより脱血した加クエン酸新鮮血を用い、各サンプルにそれぞれ７．５ｍｌ濾過した。濾過前及び濾過後の白血球濃度、血小板濃度、赤血球濃度を自動血球計測装置（シスメックス（株）製、ＸＴ−２０００ｉ）でそれぞれ計測し、以下の式に従い白血球除去率、血小板回収率及び赤血球回収率を求めた。実施例８及び比較例４のＰＰ不織布の結果を表５に、実施例９及び比較例５のＮｙｌｏｎ不織布の結果を表６に示す。【０１１９】
【表５】
0006477466.tif 000022
【０１２０】
【表６】
0006477466.tif 000023
【０１２１】
表５、表６から特に表面処理剤（Ｌ）を固定化したＮｙｌｏｎ不織布は、比較例５に比べて、白血球除去能を維持したまま血小板回収能が明確に向上する。同様に表面処理剤（Ｌ）を固定化したＰＰ不織布でも血小板回収能が向上することを確認した。【０１２２】
（試験例４：ＰＥＴ製不織布へ固定化した表面処理剤（Ｌ）のヒト血液濾過性能）
表１に示した固定化法（固定化法No.３及び５）によるＰＥＴ不織布（実施例１０及び１１）をφ２５ｍｍの大きさに打ち抜き、血液回路にそれぞれ３枚ずつ組み込み、血液濾過性能サンプルとした。比較例（固定化法No.６）は未処理のＰＥＴ不織布（比較例６）を用いた。血液は健常なボランティアより採血した加クエン酸ヒト新鮮血を用い、各サンプルにそれぞれ６．５ｍｌ濾過した。濾過前及び濾過後の白血球濃度、血小板濃度、赤血球濃度を自動血球計測装置（シスメックス（株）製、ＸＴ−２０００ｉ）でそれぞれ計測し、以下の式に従い白血球除去率、血小板回収率及び赤血球回収率を求めた。結果を表７に示す。【０１２３】
【表７】
0006477466.tif 000024
【０１２４】
表７から表面処理剤（Ｌ）を固定化したＰＥＴ不織布（実施例１０及び１１）は、比較例６に比べて、ヒト白血球除去能を維持したままヒト血小板回収能が明確に向上した。【０１２５】
（試験例５：表面処理剤（Ｍ）を固定化したＰＥＴ製不織布のウサギ血小板回収性能）
表１に示した固定化法（固定化法No.９及び１０）により、表面処理剤（Ｍ）を固定化したＰＥＴ製不織布（比較例７及び８：目付３８ｇ／ｍ２、厚み０．２ｍｍ、繊維径１〜２μｍ、通気度１０ｃｃ／ｃｍ２／ｓｅｃ、平均孔径約８μｍ）を作成した。その後、ＰＥＴ製不織布をφ２５ｍｍの大きさに打ち抜きフィルターを作成した。血液回路に３枚組み込み、血液濾過性能サンプルとした。比較例は未処理（固定化法No.６）のＰＥＴ不織布（比較例９）を用いた。血液はウサギより脱血した加クエン酸新鮮血を用い、各サンプルにそれぞれ７．５ｍｌ濾過した。濾過前及び濾過後の白血球濃度、血小板濃度、赤血球濃度を自動血球計測装置（シスメックス（株）製、ＸＴ−２０００ｉ）でそれぞれ計測し、以下の式に従い白血球除去率、血小板回収率及び赤血球回収率を求めた。結果を表８に示す。【０１２６】
【表８】
0006477466.tif 000025
【０１２７】
表８から表面処理剤（Ｍ）を固定化したＰＥＴ不織布（比較例７及び８）は、表２で示した表面処理材（Ｌ）のような明確な血小板回収能を示さなかった。また、図３（ａ）（ｂ）に示した、比較例７の濾過後の血液フィルターのＳＥＭ画像は特に血小板の著しい付着を示したことから、表面処理剤（Ｍ）は特に血小板に対する付着抑制能が低いことが認められた。
【図１】
0006477466.tif 000031
【図２】
0006477466.tif 000032
【図３】
0006477466.tif 000033